(57)【要約】【課題】Ａｕ−Ｓｎ層の剥離及びパッケージ用蓋材の破損を抑制できるパッケージ用蓋材及びパッケージを提供すること。【解決手段】本発明のパッケージ用蓋材は、パッケージ基板が接合されるパッケージ用蓋材であって、平面枠状に設けられた接合部と前記接合部の内側に設けられた光透過部とを有するガラス部材と、前記ガラス部材の前記接合部に枠状に形成されたメタライズ層と、前記メタライズ層上に幅が２５０μｍ以下で枠状に形成されたＡｕ−Ｓｎ層とを有する。【選択図】図２
2020065052.tif 000002
【特許請求の範囲】
【請求項１】
パッケージ基板に接合されるパッケージ用蓋材であって、
平面枠状に設けられた接合部と、前記接合部の内側に設けられた光透過部とを有するガラス部材と、
前記ガラス部材の前記接合部に枠状に形成された１以上のメタライズ層と、
前記メタライズ層上に設けられ、幅が２５０μｍ以下の枠形状を有する１以上のＡｕ−Ｓｎ層と、
を有することを特徴とするパッケージ用蓋材。
【請求項２】
１以上の前記Ａｕ−Ｓｎ層の前記枠形状が１以上の角部を有し、前記角部の最大幅が前記Ａｕ−Ｓｎ層の前記角部を除く部位における前記枠形状の前記幅よりも小さいことを特徴とする請求項１に記載のパッケージ用蓋材。
【請求項３】
前記角部が面取りされていることを特徴とする請求項２に記載のパッケージ用蓋材。
【請求項４】
１以上の前記Ａｕ−Ｓｎ層は、第一Ａｕ−Ｓｎ層と、前記第一Ａｕ−Ｓｎ層の内側に隙間を開けて設けられた第二Ａｕ−Ｓｎ層とであることを特徴とする請求項１から３のいずれか一項に記載のパッケージ用蓋材。
【請求項５】
前記ガラス部材の厚さが５０μｍ以上３０００μｍ以下であることを特徴とする請求項１から４のいずれか一項に記載のパッケージ用蓋材。
【請求項６】
前記Ａｕ−Ｓｎ層の前記幅が５０μｍ以上であることを特徴とする請求項１から５のいずれか一項に記載のパッケージ用蓋材。
【請求項７】
前記Ａｕ−Ｓｎ層の前記幅が２３０μｍ以下であることを特徴とする請求項１から６のいずれか一項に記載のパッケージ用蓋材。
【請求項８】
前記角部の前記最大幅が３０μｍ以上１３０μｍ以下であることを特徴とする請求項２または３に記載のパッケージ用蓋材。
【請求項９】
前記ガラス部材が平板状であることを特徴とする請求項１から８のいずれか一項に記載のパッケージ用蓋材。
【請求項１０】
前記ガラス部材が箱状であることを特徴とする請求項１から９のいずれか一項に記載のパッケージ用蓋材。
【請求項１１】
少なくとも１以上のパッケージ基板と、請求項１から１０のいずれか一項に記載の前記パッケージ用蓋材と、を備え、前記パッケージ用蓋材と前記パッケージ基板とが前記Ａｕ−Ｓｎ層を溶融固化してなる接合層により接合されていることを特徴とするパッケージ。
【発明の詳細な説明】
【技術分野】
【０００１】
本発明は、パッケージ基板に接合されるパッケージ用蓋材及びパッケージに関する。
【背景技術】
【０００２】
従来、半導体レーザー（ＬＤ）やＬＥＤ等の発光素子を外部環境から保護するため、パッケージ内に封止した半導体装置及び発光装置が知られている（例えば、特許文献１及び２参照）。
【０００３】
特許文献１に記載の半導体装置は、上部が開口している凹部を有するパッケージ基板と、凹部に収容される光半導体素子と、凹部の開口を覆うように配置される窓部材（パッケージ用蓋材）と、パッケージ基板と窓部材の間を封止する封止構造と、を備えている。この封止構造は、パッケージ基板の上面に枠状に設けられる第１金属層と、窓部材の内面に枠状に設けられる第２金属層と、第１金属層と第２金属層の間に設けられる金属接合部とを有しており、第１金属層及び第２金属層の一方が設けられる領域内に第１金属層および第２金属層の他方の全体が位置するよう構成されている。
【０００４】
特許文献２に記載の発光装置は、実装基板と、実装基板に実装された紫外線発光素子と、実装基板上に配置され紫外線発光素子を収納する凹部が形成されたキャップ（パッケージ用蓋材）と、を備え、前記凹部内に紫外線発光素子を収納する。実装基板は、支持体と、支持体に支持された第１導体部、第２導体部及び第１接合用金属層と、を備えている。キャップは、裏面に凹部が形成されたキャップ本体と、凹部の周部で第１接合用金属層に対向して配置された第２接合用金属層と、を備えている。第１導体部、第２導体部及び第１接合用金属層のそれぞれにおける支持体から最も離れた最上層はＡｕにより形成され、これら第１接合用金属層と第２接合用金属層とは、Ａｕ−Ｓｎにより接合されている。
【先行技術文献】
【特許文献】
【０００５】
【特許文献１】特許第６２９４４１７号公報
【特許文献２】特許第６２６０９１９号公報
【発明の概要】
【発明が解決しようとする課題】
【０００６】
特許文献１に記載の金属接合部は、Ａｕ−Ｓｎ合金により構成されている。特許文献２においても、第１接合用金属層と第２接合用金属層とは、Ａｕ−Ｓｎ合金により接合されている。すなわち、特許文献１及び２のいずれの構成においても、Ａｕ−Ｓｎ合金からなるＡｕ−Ｓｎ層がパッケージ用蓋材に形成されている。Ａｕ−Ｓｎ層は、例えば、Ａｕ−Ｓｎペーストが上記部位に塗布されリフローされることにより形成される。
【０００７】
Ａｕ−Ｓｎペーストをガラス板材に塗布してリフローすると、Ａｕ−Ｓｎ層がガラス板材から剥がれたり、ガラス板材の一部を剥ぎ取ったりすることがあり、パッケージ用蓋材が破損するおそれがある。
【０００８】
本発明は、このような事情に鑑みてなされたもので、Ａｕ−Ｓｎ層の剥離及びパッケージ用蓋材の破損を抑制できるパッケージ用蓋材及びパッケージを提供することを目的とする。
【課題を解決するための手段】
【０００９】
本発明の一態様に係わるパッケージ用蓋材は、パッケージ基板に接合されるパッケージ用蓋材であって、平面枠状に設けられた接合部と、前記接合部の内側に設けられた光透過部とを有するガラス部材と、前記ガラス部材の前記接合部に枠状に形成された１以上のメタライズ層と、前記メタライズ層上に設けられ、幅が２５０μｍ以下の枠形状を有する１以上のＡｕ−Ｓｎ層と、を有する。
【００１０】
Ａｕ−Ｓｎ層の線膨張係数とガラス部材の線膨張係数とは異なる。Ａｕ−Ｓｎ層がリフローにより形成される場合、冷却時のＡｕ−Ｓｎ層の収縮率がガラス部材の収縮率よりも大きい。このことから、Ａｕ−Ｓｎ層の冷却時の収縮に基づく応力がガラス部材に作用して、Ａｕ−Ｓｎ層がガラス部材から剥がれたり、ガラス部材の一部が剥ぎ取られたりする。
【００１１】
これに対し、Ａｕ−Ｓｎ層の幅が２５０μｍ以下であるため、Ａｕ−Ｓｎ層の収縮に基づくガラス部材に対する応力が小さく、Ａｕ−Ｓｎ層の収縮に基づくガラス部材の剥離及び破損を抑制できる。
【００１２】
本発明のパッケージ用蓋材の好ましい態様としては、１以上の前記Ａｕ−Ｓｎ層の前記枠形状が１以上の角部を有し、前記角部の最大幅が前記Ａｕ−Ｓｎ層の前記角部を除く部位における前記枠形状の前記幅よりも小さいとよい。
【００１３】
角部の最大幅とは、枠形状の周方向に対して交差する方向の最大寸法を意味する。上記態様では、角部の最大幅が角部を除く部位の幅よりも小さいので、上記角部におけるガラス部材における応力を確実に小さくできる。
【００１４】
本発明のパッケージ用蓋材の好ましい態様としては、前記角部が面取りされているとよい。
【００１５】
例えばＡｕ−Ｓｎ層の枠形状が矩形である場合、角部では２つの直線部が９０°で交わり、４つの角部における最大幅は角部以外の部分の幅よりも大きく、Ａｕ−Ｓｎ層の冷却時の収縮に基づく応力が集中しやすい。これに対して、角部が面取りされて角部の最大幅が角部を除く部位の幅よりも小さいことにより、ガラス部材に対する応力をより小さくできる。
【００１６】
本発明のパッケージ用蓋材の好ましい態様としては、１以上の前記Ａｕ−Ｓｎ層は、第一Ａｕ−Ｓｎ層と、前記第一Ａｕ−Ｓｎ層の内側に隙間を開けて設けられた第二Ａｕ−Ｓｎ層とであるとよい。
【００１７】
上記態様では、Ａｕ−Ｓｎ層が第一Ａｕ−Ｓｎ層及び第二Ａｕ−Ｓｎ層であるので、パッケージ用蓋材がパッケージ基板に接合された際の接合強度を高めることができる。さらに、第一Ａｕ−Ｓｎ層の内側に隙間を開けて第二Ａｕ−Ｓｎ層が設けられ、第一Ａｕ−Ｓｎ層の幅及び第二Ａｕ−Ｓｎ層の幅がいずれも２５０μｍ以下であるので、Ａｕ−Ｓｎ層の収縮に基づくガラス部材における応力が小さく、ガラス部材からＡｕ−Ｓｎ層が剥離することや、パッケージ用蓋材の破損を抑制できる。
【００１８】
本発明のパッケージ用蓋材の好ましい態様としては、前記ガラス部材の厚さが５０μｍ以上３０００μｍ以下であるとよい。前記Ａｕ−Ｓｎ層の前記幅が５０μｍ以上であるとよい。前記Ａｕ−Ｓｎ層の前記幅が２３０μｍ以下であるとよい。前記角部の前記最大幅が５０μｍ以上２３０μｍ以下であるとよい。前記ガラス部材が平板状であるとよい。前記ガラス部材が箱状であるとよい。
【００１９】
本発明の一態様に係わるパッケージは、少なくとも１以上のパッケージ基板と、本発明の一態様に係る前記パッケージ用蓋材と、を備え、前記パッケージ用蓋材と前記パッケージ基板とが前記Ａｕ−Ｓｎ層を溶融固化してなる接合層により接合されている。
【００２０】
本発明の一態様に係わるパッケージでは、パッケージ基板とパッケージ用蓋材とが確実に接合され、かつ、Ａｕ−Ｓｎ層の収縮に基づく応力によるパッケージ基板の剥離及び破損を抑制できる。
【発明の効果】
【００２１】
本発明の一態様では、ガラス部材上に形成されたＡｕ−Ｓｎ層の剥離及びパッケージ用蓋材の破損を抑制できる。
【図面の簡単な説明】
【００２２】
【図１】第１実施形態に係るパッケージを構成するパッケージ用蓋材及びパッケージ基板を示す斜視図である。
【図２】第１実施形態のパッケージ用蓋材においてパッケージ基板と接合される面を示す平面図である。
【図３】図２に示すＡ１−Ａ１線に沿うパッケージ用蓋材の矢視断面図である。
【図４】第２実施形態のパッケージ用蓋材においてパッケージ基板と接合される面を示す平面図である。
【図５】第３実施形態のパッケージ用蓋材においてパッケージ基板と接合される面を示す平面図である。
【図６】第４実施形態のパッケージ用蓋材においてパッケージ基板と接合される面を示す平面図である。
【図７】第５実施形態のパッケージ用蓋材においてパッケージ基板と接合される面を示す平面図である。
【図８】第６実施形態のパッケージ用蓋材においてパッケージ基板と接合される面を示す平面図である。
【図９】第１実施形態に係るパッケージを示す断面図である。
【図１０】第７実施形態に係るパッケージを示す断面図である。
【図１１】第８実施形態のパッケージ用蓋材においてパッケージ基板と接合される面を示す平面図である。
【発明を実施するための形態】
【００２３】
以下、本発明に係るパッケージ用蓋材及びパッケージの各実施形態について、図面を用いて説明する。図１は、本実施形態のパッケージ基板２及びパッケージ用蓋材３を示す斜視図である。図２は、パッケージ用蓋材３の平面図である。図３は、図２のＡ１−Ａ１線に沿うパッケージ用蓋材３の矢視断面図である。図９はパッケージ基板２とパッケージ用蓋材３とを接合してなるパッケージ１の断面図である。
【００２４】
［パッケージの概略構成］
パッケージ１は、図１および図９に示すように、上部が開口している凹部２１を有するパッケージ基板２と、パッケージ基板２に接合されて凹部２１を閉塞する平板状のパッケージ用蓋材３とを備えている。パッケージ１内には、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）等の発光素子等（図示せず）が収容される。
【００２５】
［パッケージ基板の構成］
パッケージ基板２は、図１および図９に示すように、上部が開口している凹部２１と、凹部２１の周囲に設けられた接合面２２とを有する。例えば、パッケージ基板２は、ＡｌＮ（窒化アルミニウム）等により矩形箱状に形成されている。凹部２１は、パッケージ用蓋材３が接合面２２に接合されることにより閉塞されて、発光素子等を収容する空間を形成する。
【００２６】
［パッケージ用蓋材の構成］
パッケージ用蓋材３は、図１〜３に示すように、平面枠状に設けられた接合部３３および接合部３３の内側に設けられた光透過部３４を有する矩形板状のガラス部材３０と、接合部３３に枠状に形成されたメタライズ層４と、メタライズ層４上に形成された枠状のＡｕ−Ｓｎ層５とを有している。
【００２７】
接合部３３は、ガラス部材３０の略中央部を含む光透過部３４の周囲を囲む枠線であるとも言う。接合部３３により、光透過部３４の輪郭や領域が定められている。メタライズ層４及びＡｕ−Ｓｎ層５も、光透過部３４の周囲を囲む枠線であるとも言う。接合部３３、メタライズ層４、及びＡｕ−Ｓｎ層５は、枠形状を有するとも言う。
【００２８】
ガラス部材３０は、パッケージ１の天面となる上面３１と、パッケージ基板２の接合面２２に接合される接合部３３を含む下面３２とを有する。例えば、ガラス部材３０は、ホウケイ酸ガラス、石英ガラスなどを用いて、一辺が２ｍｍ〜３０ｍｍ、厚さ５０μｍ〜３０００μｍの矩形板状に形成されている。
【００２９】
下面３２の接合部３３には、図１〜３に示すように、Ａｕ、Ｔｉ、Ｎｉ等からなる矩形枠状のメタライズ層４が形成されている。メタライズ層４上には、メタライズ層４と同じ矩形枠形状のＡｕ−Ｓｎ層５が形成されている。
【００３０】
メタライズ層４は、パッケージ基板２の凹部２１より大きく、凹部２１を囲んで接合面２２に当接されるように形成されている。Ａｕ−Ｓｎ層５の幅はメタライズ層４の幅と同一、またはメタライズ層４の幅よりも狭小であり、２５０μｍ以下に設定されている。
【００３１】
すなわち、メタライズ層４の枠（枠線）で囲まれる領域は、パッケージ基板２の凹部２１の上部の開口領域よりも大きい。Ａｕ−Ｓｎ層５の枠（枠線）の線幅はメタライズ層４の枠（枠線）の線幅と同一か、またはメタライズ層４の枠（枠線）の線幅よりも狭小である。本実施形態では、Ａｕ−Ｓｎ層５の線幅は２５０μｍ以下に設定されている。
【００３２】
具体的には、図２に示すように、Ａｕ−Ｓｎ層５において、角部５１では、矩形の二辺が９０°で交わるが、４つの角部５１における最大幅（最大線幅）Ｌ２（Ａｕ−Ｓｎ層５の輪郭における外側の二辺の交点と内側の二辺の交点との距離、すなわち、枠形状の周方向に交差する方向の最大寸法）は、４つの角部５１を除く部位の幅（線幅）Ｌ１よりも大きい。
【００３３】
しかしながら、幅Ｌ１および最大幅Ｌ２はいずれも２５０μｍ以下である。幅Ｌ１及び最大幅Ｌ２が２５０μｍを超えた場合、Ａｕ−Ｓｎ層５を溶融させるリフロー後の冷却時に、Ａｕ−Ｓｎ層５とガラス部材との線膨張係数差に基づく応力が大きくなり、Ａｕ−Ｓｎ層５がガラス部材から剥離したり、ガラス部材が破損したりする。
【００３４】
また、幅Ｌ１及び最大幅Ｌ２は、５０μｍ以上であることが好ましい。この場合、パッケージ用蓋材３とパッケージ基板２を接合したパッケージ１において、パッケージ用蓋材３とパッケージ基板２との接合が強固になるため、パッケージ基板２からパッケージ用蓋材３が外れることがない。
【００３５】
より好ましくは、Ａｕ−Ｓｎ層５の角部５１を除く部位（直線部）の幅Ｌ１が５０μｍ以上２３０μｍ以下に設定され、４つの角部５１の最大幅Ｌ２が７０μｍ以上２５０μｍ以下に設定されているとよい。
【００３６】
Ａｕ−Ｓｎ層５の高さ（厚さ）は、例えば、１μｍ以上１００μｍ以下に設定されているとよい。
【００３７】
以上説明したパッケージ基板２の凹部２１内に発光素子を収容する。次いで、パッケージ基板２の接合面２２上にパッケージ用蓋材３の下面３２のＡｕ−Ｓｎ層５を当接させる。接合面２２にＡｕ−Ｓｎ層５が当接した状態で、パッケージ基板２及びパッケージ用蓋材３をリフロー（加熱）する。これにより、Ａｕ−Ｓｎ層５が溶融してなるＡｕ−Ｓｎはんだ（接合層６）が形成される。このＡｕ−Ｓｎはんだ（接合層６）でパッケージ基板２とパッケージ用蓋材３とが接合され、図５に示すようにパッケージ１が形成される。
【００３８】
［パッケージ用蓋材の製造方法］
パッケージ用蓋材３は、例えば、以下のようにして製造される。１枚のガラス部材３０（本実施形態では、２０ｍｍ×２０ｍｍの大きさの板材）の表面に、スパッタやめっきなどによってＡｕ、Ｔｉ、Ｎｉ等からなる複数のメタライズ層４（例えば、外形が縦横３ｍｍの正方形枠を２５個）を形成する。次いで、各メタライズ層４上に矩形枠（例えば、外形が縦横３ｍｍの正方形枠を２５個）を形成するようにＡｕ−Ｓｎペーストを塗布する。
【００３９】
すなわち、ガラス部材３０の表面に、矩形（正方形）の枠形状を有する複数のメタライズ層４を形成する。次いで、各メタライズ層４上に矩形（正方形）の枠形状を有するＡｕ−Ｓｎ層を形成する。Ａｕ−Ｓｎ層は、Ａｕ−Ｓｎペーストを塗布することで形成される。
【００４０】
メタライズ層４は、Ａｕめっきにより形成されていることが好ましい。メタライズ層４は、Ａｕ−Ｓｎ層５と同一の矩形枠状に形成される。
【００４１】
Ａｕ−Ｓｎ層５を形成するＡｕ−Ｓｎペーストは、例えば、Ｓｎを２１質量％以上２３質量％以下、残部がＡｕ及び不可避不純物であるＡｕ−Ｓｎ合金粉末と、フラックスとを、Ａｕ−Ｓｎペーストを１００質量％とした時にフラックスの割合が１０質量％以上９０質量％以下となるように混合したものである。前記のＡｕ−Ｓｎ合金粉末は、例えば、Ｓｎを２１質量％以上２３質量％以下の量で含有し、残部がＡｕ及び不可避不純物である。フラックスとしては、特に限定されるものではないが、一般的なはんだ用のフラックスを使用することができる。例えば、ＲＡタイプ、ＲＭＡタイプ、ノンハロゲンタイプのフラックス、ＭＳＮタイプ、ＡＳ１タイプ、ＡＳ２タイプ等を用いることができる。
【００４２】
Ａｕ−Ｓｎペーストを幅が５０μｍ以上２５０μｍ以下、厚さが１μｍ以上１００μｍ以下の塗膜となるようにメタライズ層４上に印刷塗布する。なお、Ａｕ−Ｓｎペーストは、ディスペンサ等により吐出供給して塗布してもよい。
【００４３】
次に、Ａｕ−Ｓｎペーストが印刷塗布されたガラス部材３０を加熱（リフロー）する。このリフロー工程では、Ａｕ−Ｓｎペーストの塗膜を、例えば、Ｎ２雰囲気下等の非酸化性雰囲気下において加熱する。加熱温度としては、２８０℃〜３５０℃の範囲内とすればよく、好ましくは２８０℃〜３３０℃の範囲内、より好ましくは２８０℃〜３００℃の範囲内とするとよい。加熱時間は、加熱温度にて１０秒〜１２０秒の範囲内で保持するとよい。加熱時間は、好ましくは２０秒〜９０秒の範囲内、より好ましくは３０秒から６０秒の範囲内とするとよい。好適な条件の一例としては、３００℃で１分間加熱する条件である。
【００４４】
これにより、Ａｕ−Ｓｎペーストが溶融する。溶融したＡｕ−Ｓｎは、メタライズ層４上に留まり、その状態で冷却されることにより、メタライズ層４と同じ幅のＡｕ−Ｓｎ層５が形成される。なお、形成されたＡｕ−Ｓｎ層５は、メタライズ層４を取り込んでいるのでＡｕ−Ｓｎペーストとは組成が若干異なり、Ｓｎ：１９ｗｔ％〜２３ｗｔ％、残部：Ａｕ及び不可避不純物の組成を有するＡｕ−Ｓｎ合金からなる。
【００４５】
ここで、リフローにより形成されたＡｕ−Ｓｎ層５の線膨張係数と、ガラス部材３０の線膨張係数とが異なる、すなわち、冷却によるＡｕ−Ｓｎ層５の収縮率がガラス部材の収縮率よりも大きい。このことから、Ａｕ−Ｓｎ層５の冷却時の収縮に基づきガラス部材３０に作用する応力が大きいと、Ａｕ−Ｓｎ層５がガラス部材３０から剥がれたり、ガラス部材３０の一部を剥ぎ取ったりする可能性がある。
【００４６】
これに対し、本実施形態では、Ａｕ−Ｓｎ層５の幅が２５０μｍ以下であるため、冷却時におけるＡｕ−Ｓｎ層５の収縮に基づいてガラス部材３０に作用する応力が小さい。これにより、Ａｕ−Ｓｎ層５がガラス部材３０から剥離したり、ガラス部材３０が破損したりすることを抑制している。
【００４７】
このようにして複数の矩形状のＡｕ−Ｓｎ層５が形成されたガラス部材３０をＡｕ−Ｓｎ層５毎に分割することにより、図２〜３に示すパッケージ用蓋材３となる。このようにして製造されたパッケージ用蓋材３は、上述したようにパッケージ基板２に接合されて、パッケージ１が形成される。
【００４８】
このようなパッケージ用蓋材３を用いることにより、パッケージ基板２の凹部２１をパッケージ用蓋材３により確実に封止し、かつ、Ａｕ−Ｓｎ層５の収縮に基づく応力によるパッケージ基板２の剥離及び破損も抑制できる。
【００４９】
図９はパッケージ１を示す。Ａｕ−Ｓｎ層５は、溶融し次いで固化して、接合層６となる。パッケージ１においては接合層６によって、パッケージ基板２とパッケージ用蓋材３とが隙間なく接合されている。
【００５０】
なお、本発明は上記実施形態に限定されることはなく、本発明の要件を逸脱しない範囲において種々の変更を加えることが可能である。以下、第２実施形態〜第８実施形態を説明するが、第１実施形態と同一の要件に関しては、説明を省略する。また、メタライズ層及びＡｕ−Ｓｎ層の幅は、その枠（枠線）や枠形状の線幅である。
【００５１】
図４は、第２実施形態に係るパッケージ用蓋材１０３を示す平面図である。第２実施形態では、Ａｕ−Ｓｎ層５に代えてＡｕ−Ｓｎ層５Ａが設けられている。Ａｕ−Ｓｎ層５Ａでは、矩形枠状の角部５１Ａのそれぞれが面取りされている。このため、４つの角部５１Ａの最大幅Ｌ３（Ａｕ−Ｓｎ層５Ａを構成する枠の角部における周方向に交差する方向の最大寸法）は、４つの角部５１Ａを除く部位の幅Ｌ１より小さい。つまり、Ａｕ−Ｓｎ層５Ａはいずれの部位の幅も２５０μｍ以下である。
【００５２】
例えば、Ａｕ−Ｓｎ層５Ａにおいて角部５１Ａを除く部位（直線部）の幅Ｌ１は、５０μｍ以上２５０μｍ以下に設定され、４つの角部５１Ａの最大幅Ｌ３は、３０μｍ以上１３０μｍ以下に設定されている。このような形状のＡｕ−Ｓｎ層５Ａは、以下の方法により形成されてもよい。
【００５３】
Ａｕ−Ｓｎ層５Ａと同形状の角部が面取りされたメタライズ層４を形成し、その上にＡｕ−Ｓｎペーストを同じく角部が面取りされた形状に塗布してリフローすることによりＡｕ−Ｓｎ層５Ａを形成してもよい。また、面取りのない矩形枠状に形成したメタライズ層４上に同じく面取りのない矩形枠状にＡｕ−Ｓｎ層を形成し、次いでＡｕ−Ｓｎ層の角部５１Ａを面取りしてＡｕ−Ｓｎ層５Ａを形成してもよい。
【００５４】
Ａｕ−Ｓｎ層５Ａの冷却時の収縮に基づいて、Ａｕ−Ｓｎ層５Ａの角部５１Ａに応力が集中しやすい。第２実施形態では、Ａｕ−Ｓｎ層５Ａの冷却時の収縮に基づく応力が集中しやすいＡｕ−Ｓｎ層５Ａの角部５１Ａが面取りされているので、パッケージ用蓋材１０３に対する応力をより小さくできる。また、Ａｕ−Ｓｎ層５Ａにおける角部５１Ａの最大幅Ｌ３がＡｕ−Ｓｎ層５Ａの角部５１Ａを除く部位の幅Ｌ１よりも小さいので、角部５１Ａにおけるパッケージ用蓋材３に対する応力を確実に小さくできる。
【００５５】
図５は、第３実施形態に係るパッケージ用蓋材２０３を示す平面図である。第３実施形態では、Ａｕ−Ｓｎ層５に代えてＡｕ−Ｓｎ層５Ｂが設けられている。Ａｕ−Ｓｎ層５Ｂでは、矩形枠状の４つの角部５１Ｂは、内側が円形状に切り欠かれた形状である。このため、４つの角部５１Ｂの最大幅Ｌ４は、４つの角部５１Ｂを除く部位の幅Ｌ１より小さい。つまり、Ａｕ−Ｓｎ層５Ｂはいずれの部位の幅も２５０μｍ以下である。
【００５６】
例えば、Ａｕ−Ｓｎ層５Ｂの角部５１Ｂを除く部位（直線部）の幅Ｌ１は、５０μｍ以上２３０μｍ以下に設定され、４つの角部５１Ｂの最大幅Ｌ４は、３０μｍ以上１３０μｍ以下に設定されている。
【００５７】
このような形状のＡｕ−Ｓｎ層５Ｂは、以下の方法により形成されてもよい。Ａｕ−Ｓｎ層５Ｂと同形状の切り欠きを有するメタライズ層４を形成し、その上にＡｕ−Ｓｎペーストと同じく切り欠きを有する形状に塗布してリフローすることによりＡｕ−Ｓｎ層５Ｂを形成してもよい。また、切り欠きのない矩形枠状に形成したメタライズ層４上に同じく切り欠きのない矩形枠状にＡｕ−Ｓｎ層を形成し、次いで、Ａｕ−Ｓｎ層の角部５１Ｂの内側を円形状に切り欠いてＡｕ−Ｓｎ層５Ｂを形成してもよい。
【００５８】
図６は、第４実施形態に係るパッケージ用蓋材３０３を示す平面図である。第４実施形態では、Ａｕ−Ｓｎ層５に代えてＡｕ−Ｓｎ層５Ｃが設けられている。Ａｕ−Ｓｎ層５Ｃでは、角部５１Ｃで交わる二辺の最大幅Ｌ５がＡｕ−Ｓｎ層５Ｃの角部５１Ｃを除く部位（直線部）の幅Ｌ１の略半分の幅とされている。このため、角部５１Ｃで交わる二辺において、幅が直線部の幅Ｌ１の略半分とされる領域（部位）が設けられている。角部５１Ｃで交わる二辺のうちの一辺において、幅が直線部の幅Ｌ１の略半分とされる領域の距離Ｌ６は、接合性の低下を鑑み、４０μｍ以上１２５μｍ以下の範囲内に設定されている。
【００５９】
このため、Ａｕ−Ｓｎ層５Ｃの４つの角部５１Ｃの最大幅Ｌ５は、Ａｕ−Ｓｎ層５Ｃの直線部の幅Ｌ１より小さい。つまり、Ａｕ−Ｓｎ層５Ｃはいずれの部位の幅も２５０μｍ以下である。
【００６０】
例えば、Ａｕ−Ｓｎ層５Ｃにおいて、直線部の幅Ｌ１は５０μｍ以上２５０μｍ以下に設定され、４つの角部５１Ｃの最大幅Ｌ５は３０μｍ以上１３０μｍ以下に設定されている。
【００６１】
図７は、第５実施形態に係るパッケージ用蓋材４０３を示す平面図である。第５実施形態では、Ａｕ−Ｓｎ層５に代えて、枠状の第一Ａｕ−Ｓｎ層５Ｄと、第一Ａｕ−Ｓｎ層５Ｄの内側に隙間を開けて形成された枠状の第二Ａｕ−Ｓｎ層５Ｅと、を有している。第一Ａｕ−Ｓｎ層５Ｄの幅Ｌ１と角部５１における最大幅（最大線幅）Ｌ２、及び第二Ａｕ−Ｓｎ層５Ｅの幅Ｌ７と角部５１Ｅにおける最大幅（最大線幅）Ｌ８は、２５０μｍ以下に設定されている。
【００６２】
第一Ａｕ−Ｓｎ層５Ｄは、第１実施形態のＡｕ−Ｓｎ層５と同一である。第二Ａｕ−Ｓｎ層５Ｅにおいて、直線部の幅Ｌ７は５０μｍ以上２５０μｍ以下に設定され、４つの角部５１Ｅの最大幅Ｌ８は７０μｍ以上２５０μｍ以下に設定されている。第一Ａｕ−Ｓｎ層５Ｄと第二Ａｕ−Ｓｎ層５Ｅとの隙間の距離Ｌ９は、１０μｍ以上５００μｍ以下に設定されている。
【００６３】
この隙間の距離Ｌ９を上記範囲内とすることにより、それぞれのＡｕ−Ｓｎ層５Ｄ，５Ｅの製造時において、溶融したＡｕ−Ｓｎの収縮に基づいてパッケージ用蓋材４０３からＡｕ−Ｓｎ層５Ｄ，５Ｅが剥離すること等を抑制できる。Ａｕ−Ｓｎ層５Ｄ，５Ｅが二重に形成された第５実施形態では、第１〜第４実施形態のパッケージ用蓋材よりも、Ａｕ−Ｓｎ層による接合範囲を拡大できるので、パッケージ用蓋材４０３によりパッケージ基板２を封止する際の接合強度を高めることができる。
【００６４】
上記各実施形態では、各Ａｕ−Ｓｎ層を矩形枠状に形成したが、これに限らない。例えば、枠状のＡｕ−Ｓｎ層が、三角形状や六角形状であってもよく、角部がない円形状であってもよい。
【００６５】
図８は、第６実施形態に係るパッケージ用蓋材５０３を示す平面図である。第６実施形態では、パッケージ用蓋材５０３は、矩形状のガラス部材３０に代えて円形状のガラス部材３Ｆと、矩形枠状のメタライズ層４およびＡｕ−Ｓｎ層５に代えて円形枠状のメタライズ層（図示せず）および円形枠状のＡｕ−Ｓｎ層５Ｆとを有する。ガラス部材３Ｆは、中央の光透過部５３４と、光透過部５３４を囲む円形枠状の接合部５３３を有する。ガラス部材３Ｆの下面３２Ｆ上において、Ａｕ−Ｓｎ層５Ｆは、接合部５３３に角部のない円形状に形成されている。Ａｕ−Ｓｎ層５Ｆの幅Ｌ１０は２５０μｍ以下である。例えば、Ａｕ−Ｓｎ層５Ｆの幅Ｌ１０は、５０μｍ以上２５０μｍ以下に設定されている。
【００６６】
図１０は、第７実施形態にかかるパッケージ７０１を示す断面図である。パッケージ７０１においては、凹部７３１がパッケージ基板７０２ではなくパッケージ用蓋材７０３のガラス部材７３０に設けられている。パッケージ用蓋材７０３は、ガラス部材７３０と、ガラス部材７３０上に形成された枠状のメタライズ層７０４と、メタライズ層７０４上に形成された枠状のＡｕ−Ｓｎ層とを有する。Ａｕ−Ｓｎ層を溶融固化してなる接合層７０６によって、パッケージ用蓋材７０３は、平板状のパッケージ基板７０２と接合されて、パッケージ７０１が形成されている。
【００６７】
図１１は、第８実施形態に係るパッケージ用蓋材８０３を示す平面図である。第８実施形態では、メタライズ層４に代えて円弧状の角部を有するメタライズ層４Ｇと、Ａｕ−Ｓｎ層５に代えて円弧状の角部５１Ｇを有するＡｕ−Ｓｎ層５Ｇとが設けられている。Ａｕ−Ｓｎ層５Ｇは、角部５１Ｇも含めて全体が同じ（一定の）幅Ｌ８で形成されている。
【実施例】
【００６８】
実施例１，２及び比較例１に係るパッケージ用蓋材では、板状のガラス部材上に幅の異なるＡｕ−Ｓｎ層を形成した。これら実施例１，２及び比較例１に係るパッケージ用蓋材について説明する。各例におけるＡｕ−Ｓｎ層の幅は表１に示す。
【００６９】
実施例１，２及び比較例１のそれぞれにおいて、２０ｍｍ×２０ｍｍの矩形のガラス部材の表面に、Ａｕめっきを施して、２５サンプルのメタライズ層を形成した。メタライズ層は、表１に記載のＡｕ−Ｓｎ層と同一の寸法の矩形枠形状を有し、厚さが０．１μｍであった。
【００７０】
各メタライズ層上に、メタライズ層と同じ矩形枠形状にＡｕ−Ｓｎペーストを塗布した。Ａｕ−Ｓｎペーストは、Ａｕ−Ｓｎ合金粉末とフラックスとを、フラックス比率１０質量％で混合して得られた。Ａｕ−Ｓｎ合金粉末（Ａｕ−２２質量％Ｓｎ合金粉末）は、Ｓｎを２２質量％含み、残部がＡｕと不可避不純物であった。フラックスはＲＡタイプを用いた。
【００７１】
詳細には、実施例１および比較例については図１１に示す第８実施形態の形状で、表１に示す各寸法のパッケージサイズ３０３０（縦３．０ｍｍ×横３．０ｍｍ）のＡｕ−Ｓｎ層を形成するため、厚さが３０μｍの印刷用メッシュマスクを用いて、ガラス部材上にＡｕ−Ｓｎペーストをスクリーン印刷して塗布した。
【００７２】
実施例２については、図４に示す第２実施形態の形状で、表１に示す寸法のパッケージサイズ３０３０（縦３．０ｍｍ×横３．０ｍｍ）のＡｕ−Ｓｎ層を形成するため、厚さが３０μｍの印刷用メッシュマスクを用いて、ガラス部材上にＡｕ−Ｓｎペーストをスクリーン印刷して塗布した。
【００７３】
そして、Ａｕ−Ｓｎペーストが塗布されたガラス部材をリフローして、ガラス部材上に２５個の枠状のＡｕ−Ｓｎ層を形成した。このリフローでは、Ｎ２雰囲気下においてＡｕ−Ｓｎペーストの塗膜を３００℃で１分間加熱した。このようにして形成した各Ａｕ−Ｓｎ層において、角部を除く部位（直線部）の幅及び角部の最大幅は表１に示す値であり、Ａｕ−Ｓｎ層の厚みは４．７μｍであった。
【００７４】
実施例１，２及び比較例１について、このようにして得られた各２５サンプルのＡｕ−Ｓｎ層のそれぞれを観察し、Ａｕ−Ｓｎ層の内外貫通率によりガラス部材からの剥離を評価した。
【００７５】
（剥離評価：Ａｕ−Ｓｎ層の内外貫通率）
メタライズ層上に形成されたＡｕ−Ｓｎ層を上面から光学顕微鏡（１０倍）で観察した。Ａｕ−Ｓｎ層の外側からＡｕ−Ｓｎ層の内側まで連続して剥離している部分が存在するサンプルを不可と判定した。剥離している部分が存在していないサンプルを良好と判定した。そして、ガラス部材上に形成された２５サンプルのＡｕ−Ｓｎ層において、良好と判定されたサンプル数の割合を算出して、その値を表１の項目“剥離評価（％）”に示した。
【００７６】
【表１】
2020065052.tif 000003
【００７７】
Ａｕ−Ｓｎ層の幅が２５０μｍ以下である実施例１及び２は、剥離評価が９２％以上であった。特に、角部の幅が１００μｍであり直線部と比較して等しいまたは小さい実施例２では、剥離評価が９６％であり、特に剥離評価が高かった。一方、比較例１は、Ａｕ−Ｓｎ層の幅が４２５μｍと大きかったため、およそ半分のＡｕ−Ｓｎ層が剥離しており、剥離評価が４８％と低かった。
【００７８】
このため、Ａｕ−Ｓｎ層の幅が２５０μｍ以下であれば、Ａｕ−Ｓｎ層の剥離を抑制できることがわかった。また、角部の幅が直線部の幅よりも小さいと、よりＡｕ−Ｓｎ層の剥離を抑制できることがわかった。
【産業上の利用可能性】
【００７９】
本実施形態によると、パッケージ基板に接合されるガラス製パッケージ用蓋材の破損およびパッケージ用蓋材に設けられたＡｕ−Ｓｎ層の剥離を抑制する。このため、本実施形態のパッケージ用蓋材及びパッケージは、半導体レーザー（ＬＤ）やＬＥＤ等の発光素子がパッケージ内に封止された半導体装置及び発光装置に好適に適用できる。
【符号の説明】
【００８０】
１，７０１  パッケージ
２，７０２  パッケージ基板
６，７０６  接合層
２１，７２１，７３１  凹部
２２  接合面
３，１０３，２０３，３０３，４０３，５０３，７０３，８０３  パッケージ用蓋材
４，４Ｇ，７０４  メタライズ層
５，５Ａ，５Ｂ，５Ｃ，５Ｆ，５Ｇ  Ａｕ−Ｓｎ層
５１，５１Ａ，５１Ｂ，５１Ｃ，５１Ｅ，５１Ｇ  角部
５Ｄ  第一Ａｕ−Ｓｎ層
５Ｅ  第二Ａｕ−Ｓｎ層
３０，３Ｆ，７３０  ガラス部材
３１  上面
３２，３２Ｆ  下面
３３，５３３  接合部
３４，５３４  光透過部
【図１】
2020065052.tif 000004
【図２】
2020065052.tif 000005
【図３】
2020065052.tif 000006
【図４】
2020065052.tif 000007
【図５】
2020065052.tif 000008
【図６】
2020065052.tif 000009
【図７】
2020065052.tif 000010
【図８】
2020065052.tif 000011
【図９】
2020065052.tif 000012
【図１０】
2020065052.tif 000013
【図１１】
2020065052.tif 000014
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
パッケージ基板に接合されるパッケージ用蓋材であって、
平面枠状に設けられた接合部と、前記接合部の内側に設けられた光透過部とを有するガラス部材と、を備え、
前記接合部は、前記ガラス部材の前記接合部に枠状に形成された１以上のメタライズ層と、
前記メタライズ層上に設けられ、幅が２５０μｍ以下の枠形状を有する１以上のリフローされた状態のＡｕ−Ｓｎ層と、
を有することを特徴とするパッケージ用蓋材。
【請求項２】
１以上の前記Ａｕ−Ｓｎ層の前記枠形状が１以上の角部を有し、前記角部の最大幅が前記Ａｕ−Ｓｎ層の前記角部を除く部位における前記枠形状の前記幅よりも小さいことを特徴とする請求項１に記載のパッケージ用蓋材。
【請求項３】
前記角部が面取りされていることを特徴とする請求項２に記載のパッケージ用蓋材。
【請求項４】
１以上の前記Ａｕ−Ｓｎ層は、第一Ａｕ−Ｓｎ層と、前記第一Ａｕ−Ｓｎ層の内側に隙間を開けて設けられた第二Ａｕ−Ｓｎ層とであることを特徴とする請求項１から３のいずれか一項に記載のパッケージ用蓋材。
【請求項５】
前記ガラス部材の厚さが５０μｍ以上３０００μｍ以下であることを特徴とする請求項１から４のいずれか一項に記載のパッケージ用蓋材。
【請求項６】
前記Ａｕ−Ｓｎ層の前記幅が５０μｍ以上であることを特徴とする請求項１から５のいずれか一項に記載のパッケージ用蓋材。
【請求項７】
前記Ａｕ−Ｓｎ層の前記幅が２３０μｍ以下であることを特徴とする請求項１から６のいずれか一項に記載のパッケージ用蓋材。
【請求項８】
前記角部の前記最大幅が３０μｍ以上１３０μｍ以下であることを特徴とする請求項２または３に記載のパッケージ用蓋材。
【請求項９】
前記ガラス部材が平板状であることを特徴とする請求項１から８のいずれか一項に記載のパッケージ用蓋材。
【請求項１０】
前記ガラス部材が箱状であることを特徴とする請求項１から９のいずれか一項に記載のパッケージ用蓋材。
【請求項１１】
少なくとも１以上のパッケージ基板と、請求項１から１０のいずれか一項に記載の前記パッケージ用蓋材と、を備え、前記パッケージ用蓋材と前記パッケージ基板とが前記Ａｕ−Ｓｎ層を溶融固化してなる接合層により接合されていることを特徴とするパッケージ。
【手続補正２】
【補正対象書類名】明細書
【補正対象項目名】０００９
【補正方法】変更
【補正の内容】
【０００９】
本発明の一態様に係わるパッケージ用蓋材は、パッケージ基板に接合されるパッケージ用蓋材であって、平面枠状に設けられた接合部と、前記接合部の内側に設けられた光透過部とを有するガラス部材と、を備え、
前記接合部は、前記ガラス部材の前記接合部に枠状に形成された１以上のメタライズ層と、前記メタライズ層上に設けられ、幅が２５０μｍ以下の枠形状を有する１以上のリフローされた状態のＡｕ−Ｓｎ層と、を有する。
【手続補正３】
【補正対象書類名】明細書
【補正対象項目名】００１０
【補正方法】変更
【補正の内容】
【００１０】
Ａｕ−Ｓｎ層の線膨張係数とガラス部材の線膨張係数とは異なる。Ａｕ−Ｓｎ層がリフローにより形成されるので、冷却時のＡｕ−Ｓｎ層の収縮率がガラス部材の収縮率よりも大きい。このことから、Ａｕ−Ｓｎ層の冷却時の収縮に基づく応力がガラス部材に作用して、Ａｕ−Ｓｎ層がガラス部材から剥がれたり、ガラス部材の一部が剥ぎ取られたりする。